(57)【特許請求の範囲】
【請求項１】
表地と裏地がつなぎ糸で接合されてなるダンボールニットを表層とし、その下に通気性あるウレタンフォームを介して表面がメッシュ状で厚み方向にスプリング効果を有する立体メッシュ及び堅綿を積層してなるクッション材。
【請求項２】
ダンボールニット、立体メッシュ及び堅綿が、この順に厚くなることを特徴とする請求項１のクッション材。
【請求項３】
ダンボールニットとウレタンフォームの間に、表面がメッシュ状で厚み方向にスプリング効果を有する立体メッシュの層が設けれており、該立体メッシュの厚さが、ダンボールニットより厚く、下層の立体メッシュより薄いことを特徴とする請求項２のクッション材。
【請求項４】
ダンボールニットが、厚さ３〜１０mmで、JIS K 6401に記載の繰り返し圧縮試験に準拠したヘタリ率が８％以下であることを特徴とする請求項１〜３いずれか１項のクッション材。
【請求項５】
立体メッシが、表裏二層の編地と該二層の編地を連結する連結糸から構成された立体編物で、表裏の編地がネット状となっていること、及び表裏の編地を転結する連結糸が編地に対して実質的に直立して存在することを特徴とする請求項１〜４いずれか１項のクッション材。
【請求項６】
立体メッシが、合成繊維を絡めてカールさせ、三次元的に成形したものであることを特徴とする請求項１〜４いずれか１項のクッション材。
【請求項７】
ダンボールニットの上に抗菌性ある布帛が積層されていることを特徴とする請求項１〜６いずれか１項のクッション材。
【請求項８】
請求項１ないし７いずれか１項に記載のクッション材を、布製カバーで覆ってなることを特徴とする床ずれ防止マット。
【発明の詳細な説明】
【０００１】
【発明の属する技術分野】
本発明は、表地と裏地がつなぎ糸で接合されてなるダンボールニットを使用したクッション材及びそれにより製造される床ずれ防止マットに関する。
【０００２】
【従来の技術】
従来、床ずれの防止には、病臥時看護人が強制的に体位変換をし、身体の圧迫を受けやすい部分に、タオル、毛布等をあてて壊疽の防止をするか、又は市販の床ずれ防止用エアーマット、ウレタンフォームマット等を使用している。
しかし、床ずれによる壊疽は個人差が大きく、特に多く使用されているエアーマットは製品の構造上、通気性のないものが多く、床ずれによる壊疽を完全に防止できるものはなかった。
また、マットにかかる体圧は、身体の部位により、非常に異なるため、この体圧を分散することが必要であるが、従来のクッション材では、満足する結果を得ることはできなかった。
【０００３】
【発明が解決しようとする課題】
本発明は、病臥人の状態及び個人差に関係なく、また、看護人による手当てを必要としないで、床ずれによる壊疽を防止することができる床ずれ防止マットに有用なクッション材を提供することを課題とする。
【０００４】
【課題を解決するための手段】
本発明では、表地と裏地がつなぎ糸で接合されてなるダンボールニットが通気性に優れ、しかも表地と裏地をつなぎ糸の先端で密に点状に支持しているため、スプリング性にも優れることに着眼し、これを使用することによって、上記課題を解決した。
【０００５】
すなわち、本発明のクッション材は、特許第３０２５３１０号公報及び特開平７−３１６９５９号公報に記載されるようなダンボールニット（表地と裏地をつなぎ糸で、点支持するような状態のものであれば、後に示す立体メッシュと称されるものであってもよい）を表層とし、その下に、通気性あるウレタンフォームを介して表面がメッシュ状で厚み方向にスプリング効果を有する立体メッシュ及び堅綿を積層してなるものである。
【０００６】
ダンボールニット、立体メッシュ及び堅綿の厚さは、この順で厚くなるように積層するのが好ましく、また、ダンボールニットは一層だけでなく、二層以上積層してもよく、また、ウレタンフォームとの間に、更に、表面がメッシュ状で厚み方向にスプリング効果を有する立体メッシュの層を設けてもよい。この場合、上層の立体メッシュの厚さは、ダンボールニットより厚く、下層の立体メッシュより薄くするのが好ましい。
【０００７】
なお、ダンボールニットは、通常、表地と裏地はポリエステル系仮撚加工糸等を使用した平滑で風合いのよい織編組織からなるものであり、これらを一定間隔を開けて平行に、つなぎ糸（モノ又はマルチフィラメント糸）で密に接合してなるものであるが、本発明では、厚さ３〜１０mmで、JIS K 6401に記載の繰り返し圧縮試験に準拠したヘタリ率が８％以下であるものを使用するのが好ましい。
【０００８】
次に、ウレタンフォームの下に設けられる立体メッシュ及び必要に応じてダンボールニットとウレタンフォームの間に積層される立体メッシュは共に、厚み方向に繊維そのもののスプリング効果を発揮するもので、面積当たり６０％以上の空隙率を有する、通気度に優れたものであるのが好ましい。例えば、合成繊維を絡めてカールさせ、三次元的に成形したものや、表裏二層の編地を連結糸で連結した立体編地等がいずれも使用できる。
【０００９】
特に、好ましい立体メッシュは、ウレタンフォームの上下いずれに積層されるものも、表裏二層の編地と該二層の編地を連結する連結糸から構成された立体編物で、表裏の編地がネット状となっており、かつ、表裏の編地を連結する連結糸が編地に対して実質的に直立して存在するものである。ここに実質的に直立とは、表地と裏地の間に、連結糸が縦方向に線状に配置されていることを意味するものであり、連結糸が湾曲していても、またＸ状に配置されていてもよい。
【００１０】
立体メッシュを複数枚使用する場合、上層より下層が厚く、また、上層より下層が、立体メッシュを形成する繊維が太くなるように、選択配置するのが、好ましく、更に、空隙率も上層より下層が大となうようにするのがよい。例えば、立体メッシュとして，表裏の編地がネット状であるものを使用する場合、該ネットの網目は、上層より下層が大となるように配置するのがよい。
【００１１】
なお、ダンボールニットとウレタンフォームの間に任意に設けられる立体メッシュの厚さは４〜１２mm程度であるのが好ましく、また、表裏二層の編地を連結糸で連結した立体編地で、編地がネット状であるものを使用する場合には、空隙部分が２〜６mm径である網目が３００〜８００／１００cm2 程度の割合で存在するものであるのが好ましい。また、ウレタンフォームの下に設けられる立体メッシュは、厚さ１０〜２０mm程度であるのが好ましく、表裏二層の編地を連結糸で連結した立体編地で、編地がネット状であるものを使用する場合には、空隙部分が８〜３５mm径である網目が３０〜１００／１００cm2 程度の割合で存在するものが好ましい。
【００１２】
次に、ウレタンフォームは、本発明のクッション材の当たりを和らげるために使用されるものであり、通常１０〜３０mm程度の厚さで使用されればよく、必要に応じて、二層以上積層されてもよい。
【００１３】
本発明のクッション材の下層となる堅綿としては、通常ベット用マットに使用されるポリエステル堅綿等を使用すればよく、その厚さは特に限定されないが、２０〜５０mm程度であるのが好ましい。
【００１４】
このようにして形成された本発明のクッション材は、それを構成するダンボールニット及び立体メッシュがいずれも、厚手方向に繊維状のスプリング効果を発揮するため、その上に、自力で体位を変換できない患者が寝たり、座ったりしても、点接触による複数の層で、身体が支持される結果となり、身体とクッション材が接する各部位において、体圧を、動かないと床ずれを生ずる可能性ある値─床ずれ予防値─３０ｇ／cm2 以下に分散させることが可能となる。
【００１５】
従って、本発明のクッション材は、布製カバーで覆って床ずれ防止マットとして使用されるが、このマットは寝具類としてだけでなく、車椅子等に使用してもよい。
【００１６】
なお、布製カバーを、抗菌性や消臭性ある布帛で製造してよいのは勿論であるが、更に、クッション材のダンボールニットの上に、抗菌性、消臭性、吸水性等の機能性ある布帛を積層してもよい。この布帛は、不織布であってもよく、速乾性であるのがよい。
【００１７】
【発明の実施の形態】
次に、本発明の実施例を示す。
実施例１
図１に示す如く、ダンボールニット１／立体メッシュ２／ウレタンフォーム３／立体メッシュ４／堅綿５の五層を積層したクッション材を、ポリエステル製編布からなるカバーで覆いベット用のマットとした。
なお、各層に使用した素材は次の通りである。
(1) ダンボールニット１・・鐘紡株式会社製のクッションファブＭ２００１Ａ（厚さ３mm）−表地と裏地がポリエステルのレギュラー加工糸１５０Ｄ／４８Ｆからなり、つなぎ糸が芯鞘型の複合糸（鐘紡製のベルカップル糸）２５０Ｄ／１６Ｆからなる、２１０ｇ／Ｍ2 のダンボールニット〔無数に編み込まれたつなぎ糸により、表裏両面を点で支持する、クッション性に優れた製品〕。
(2) 立体メッシュ２・・旭化成工業株式会社製の立体編物ＡＫＥ６４６９０（厚さ８mm）−フロント糸がポリエステル１５０Ｄ／４８Ｆ、ミドル糸がポリエステル２５０Ｄ／１Ｆ、バック糸がポリエステル１５０Ｄ／４８Ｆである立体メッシュ（８５cm幅で６５０ｇ／Ｍ）〔優れたクッション性を有するもので、連結部にモノフィラメントを使用した立体構造となっているため、空間を大量に持つこおととなり、通気性及び通水性に優れ、かつ耐衝撃性、耐弾性回復性にも優れた製品〕。
(3) ウレタンフォーム３−厚さ１０mm−〔軽く、柔軟性に富み、クッション性、保温性、緩衝性、吸音性に優れる〕。
(4) 立体メッシュ４・・旭化成工業株式会社製の立体編物ＡＫＥ６７１３０（厚さ１５mm）−フロント糸がポリエステル２５０Ｄ／１Ｆ、ミドル糸がポリエステル８８０Ｄ／１Ｆ、バック糸がポリエステル２５０Ｄ／１Ｆである立体メッシュ（８６６ｇ／Ｍ2 ）〔前記(2) と同様であるが、この層を厚くすることで、より空間が大きくなり、通気性が保持される〕。
(5) ポリエステル製の堅綿５（厚さ３０mm）〔この層は、上方の(1) 〜(4) の層で体圧分散させた加圧（体重）を最終的に吸収することとなる〕。
ベットマットの上に綿入りの敷布団を重ねたベットに病臥していたが、肩及び臀部に壊疽ができたため、エアーマットを使用したが、壊疽は縮小せず、看護人が病人の患部にタオル等を当てて進行を抑えていた病人に、実施例１のマットを適用したところ、壊疽の進行が止まり、壊疽は約１０日で完治した。
【００１８】
比較例１
図２に示す如く、実施例１のクッション材から(1) と(2) の二層を除き、実施例１の(3) (4) (5) の三層（ウレタンフォーム３／立体メッシュ４／堅綿５）のみからなるクッション材を、ポリエステル製編布からなるカバーで覆いベット用のマットとした。
【００１９】
実施例１と比較例１のマットを、床ずれ防止マットとして使用した時の体圧分散特性を試験した。その結果を表１に示す。
なお、試験方法は下記の通りである。
〔測定機器〕  接触圧力測定装置。
〔試験方法〕  身体に接触圧力が最大にかかる場所を選び、１０箇所の測定センサーで、横１列及び２列に配列し、頸骨、肩胛骨から腰、臀部にかけて測定。
〔被験者〕    男性６０歳、体重６０kg
【００２０】
【表１】
0003790856.tif 000002
【００２１】
表１の試験結果から、本発明に従ったクッション材からなる実施例のマットでは、体圧分散特性が顕著に認められた（各測定部位の体圧がいずれも床ずれ予防値３０g/cm2 以下となった）が、クッション材の表層にダンボールニットを使用しなかった比較例のマットでは、体圧が集中する箇所が多々認められ、床ずれ防止が十分できないことがわかった。
【００２２】
【発明の効果】
本発明のクッション材は、全体に通気性に富んでおり、しかも、表層に表面が平滑で風合いがよく、かつ、表地と裏地をつなぎ糸で点状に支持する、スプリング性に優れたダンボールニットを使用し、ウレタンフォームを介して下層に積層される立体メッシュも、繊維そのもののスプリング効果を発揮するものであるため、体圧分散特性に優れた床ずれ防止マットに非常に有効に使用できるものとなる。
更に、本発明では、各層の材質や厚さを、使用者の体型や体重等にあわせて、自由に変化させることができるので、どのような使用者に対しても、安定して体圧分散特性に優れた床ずれ防止マットを提供することができる。
【図面の簡単な説明】
【図１】図１は、本発明の実施例で使用するクッション材の説明図である。
【図２】図２は、比較例で使用するクッション材の説明図である。
【符号の説明】
１  ダンボールニット
２  立体メッシュ
３  ウレタンフォーム
４  立体メッシュ
５  堅綿
【図１】
0003790856.tif 000003
【図２】
0003790856.tif 000004